МНОГОСТУПЕНЧАТЫЙ СПОСОБ ОБРАБОТКИ МЕТАЛЛИЧЕСКИХ ПОВЕРХНОСТЕЙ ПЕРЕД ОКРАСКОЙ ПОГРУЖЕНИЕМ

1. Способ антикоррозионной обработки металлических поверхностей, при котором поочередно проводят, по меньшей мере, следующие стадии:
i) при необходимости, очистку и обезжиривание металлической поверхности;
ii) пассивирующую предварительную обработку металлической поверхности путем приведения в контакт с кислым водным составом (А), содержащим
a) водорастворимые неорганические соединения Zr и/или Ti,
b) водорастворимые неорганические фторсоединения, которые высвобождают фторид-ионы;
iii) последующую обработку предварительно обработанной металлической поверхности путем приведения в контакт с водным составом (В),
отличающийся тем, что
водный состав (В) стадии iii) содержит по меньшей мере одно органическое соединение по меньшей мере с одним ароматическим гетероциклом, причем ароматический гетероцикл имеет по меньшей мере один атом азота.
00
0
n+
00
0
2+
2. Способ по п.1, отличающийся тем, что состав (А) стадии ii) дополнительно содержит водорастворимые неорганические соединения металла, которые высвобождают катионы металла, стандартный электрохимический потенциал Е (Ме/Me) которого больше, чем стандартный электрохимический потенциал железа Е (Fe/Fe), катионы металла предпочтительно выбирают из меди, никеля, кобальта, олова и/или висмута, в частности, из ионов меди(II).
2
2
2
2
4
3. Способ по любому из предыдущих пунктов, отличающийся тем, что соответствующий ароматический азотсодержащий гетероцикл органического соединения в составе (В) стадии iii) замещен в оси/или β-положении к гетероатому азота соответствующего ароматического гетероцикла, причем заместитель в α- и/или β-положении выбран из -OR, -NRH, -СООХ, -CHOR, -CHNRH, -CH-COOX, -CHOR, причем остаток R соответственно выбран из водорода, алкил- или алкилен-группы с не более чем 4 атомами углерода, и остаток Х соответственно выбран из водорода, щелочных металлов, алкил- или алкилен-группы с не более чем 4 атомами углерода.
4. Способ по п.1, отличающийся тем, что соответствующий ароматический гетероцикл органического соединения в составе (В) стадии iii) выбран из триазола, бензотриазола, имидазола, хинолина и/или индола.
5. Способ по п.1, отличающийся тем, что содержание в органическом соединении по меньшей мере одного ароматического азотсодержащего гетероцикла в водном составе (В) стадии iii) составляет по меньшей мере 10 частей на миллион, преимущественно 100 частей на миллион, но не больше чем 5000 частей на миллион, рассчитанное как массовая часть ароматического азотсодержащего гетероцикла в составе (В).
в
6. Способ по п.1, отличающийся тем, что состав (В) стадии iii) дополнительно содержит хелатирующий комплексообразователь, причем константа комплексообразования log K соответствующего комплекса с ионами цинка составляет более 10, преимущественно более 14.
7. Способ по п.6, отличающийся тем, что хелатирующий комплексообразователь состава (В) стадии iii) содержит как аминогруппы, так и карбоксильные группы.
8. Способ любому из пп.6 или 7, отличающийся тем, что содержание хелатирующего комплексообразователя в составе (В) стадии iii) составляет по меньшей мере 10 частей на миллион, преимущественно по меньшей мере 50 частей на миллион, но не более 1000 частей на миллион.
9. Способ по п.1, отличающийся тем, что перед стадией ii) и/или iii) осуществляют стадию промывки.
10. Способ по п.1, отличающийся тем, что за стадией iii) с промежуточной промывкой или без нее и/или со стадией сушки, преимущественно со стадией промывки, особенно предпочтительно со стадией промывки, но без стадии сушки, следует самоосаждающееся окрашивание погружением или электрофоретическое окрашивание.
11. Способ по п.2, отличающийся тем, что металлическая поверхность представляет собой многослойную конструкцию, которая наряду с поверхностью из цинка имеет, по меньшей мере, и поверхность из железа или преимущественно, по меньшей мере, и поверхность из железа и алюминия.
12. Металлическая подложка, предварительно обработанная способом по любому из пп.1-11.